КАТАЛИТИЧЕСКИЙ НЕЙТРАЛИЗАТОР С ОДНОСЛОЙНЫМ КАТАЛИТИЧЕСКИМ ПОКРЫТИЕМ, СОДЕРЖАЩИМ ПАЛЛАДИЙ И РОДИЙ

1. Трехкомпонентный каталитический нейтрализатор с единственным каталитически активным покрытием на инертном носителе из керамики или металла для нейтрализации или снижения токсичности отработавших газов (ОГ) двигателей внутреннего сгорания (ДВС), отличающийся тем, что каталитически активное покрытие содержит активный оксид алюминия и первый и второй смешанные оксиды церия и циркония, при этом первый смешанный оксид церия и циркония активирован родием и содержит диоксид циркония в большем количестве по сравнению с его содержанием во втором смешанном оксиде церия и циркония, каталитически активированном палладием.
2. Трехкомпонентный каталитический нейтрализатор по п.1, отличающийся тем, что оксид алюминия и смешанные оксиды церия и циркония дополнительно покрыты на их поверхности оксидом стронция или оксидом бария.
3. Трехкомпонентный каталитический нейтрализатор по п.1, отличающийся тем, что каждый из смешанных оксидов церия и циркония стабилизирован оксидами редкоземельных элементов, выбранных из группы, включающей железо, марганец, олово, титан, кремний, иттрий, лантан, празеодим, неодим, самарий и их смеси, в количестве, которое в каждом случае составляет от 1 до 15 мас.% в пересчете на всю массу смешанных оксидов.
4. Трехкомпонентный каталитический нейтрализатор по п.3, отличающийся тем, что массовое соотношение между оксидом церия и диоксидом циркония в первом смешанном оксиде церия и циркония составляет от 0,5 до 0,1, а во втором смешанном оксиде церия и циркония - от 0,8 до 1,2.
5. Трехкомпонентный каталитический нейтрализатор по п.4, отличающийся тем, что активный оксид алюминия стабилизирован оксидом лантана в количестве, которое в каждом случае составляет от 1 до 10 мас.% в пересчете на всю массу оксида алюминия.
6. Трехкомпонентный каталитический нейтрализатор по п.1, отличающийся тем, что его носитель представляет собой сотовый элемент объемом V, имеющий параллельные проточные каналы для прохождения ОГ, образующихся при работе ДВС, при этом на поверхности стенок таких проточных каналов нанесено каталитическое покрытие, в котором концентрация палладия в пересчете на объем сотового элемента составляет от 0,1 до 10 г, а концентрация родия - от 0,01 до 1 г.
7. Трехкомпонентный каталитический нейтрализатор по п.6, отличающийся тем, что первый смешанный оксид церия и циркония дополнительно к родию каталитически активирован также палладием.
8. Трехкомпонентный каталитический нейтрализатор по п.7, отличающийся тем, что первый и второй смешанные оксиды церия и циркония дополнительно к палладию каталитически активированы также платиной.
9. Применение трехкомпонентного каталитического нейтрализатора по одному из пп.1-8 в качестве располагаемого вблизи двигателя дополнительного каталитического нейтрализатора или в качестве основного каталитического нейтрализатора с его размещением под днищем кузова автомобиля, оснащенного бензиновым двигателем, для нейтрализации или снижения токсичности образующихся при его работе отработавших газов.